(57)【特許請求の範囲】
【請求項１】
ポリウレタン系樹脂と、アクリル系樹脂と、溶剤と、を含み、
前記ポリウレタン系樹脂の配合量が、０．０５０質量％以上１０．０質量％以下、
前記アクリル系樹脂の配合量が、０．００５０質量％以上５．０質量％以下、
前記溶剤の配合量が、８５．０質量％以上９９．９４５質量％以下であり、
前記溶剤は、エタノールであることを特徴とする合成繊維補強剤。
【請求項２】
前記ポリウレタン系樹脂の配合量をＡ［質量％］、前記アクリル系樹脂の配合量をＢ［質量％］としたとき、０．０１≦Ａ／Ｂ≦２０００の関係を満足する請求項１に記載の合成繊維補強剤。
【請求項３】
前記ポリウレタン系樹脂の重量平均分子量は、２０，０００以上５０，０００以下である請求項１または２に記載の合成繊維補強剤。
【請求項４】
前記アクリル系樹脂の重量平均分子量は、４５，０００以上７５，０００以下である請求項１ないし３のいずれか１項に記載の合成繊維補強剤。
【請求項５】
前記ポリウレタン系樹脂の中和度は、９０％以上である請求項１ないし４のいずれか１項に記載の合成繊維補強剤。
【請求項６】
前記アクリル系樹脂の中和度は、９０％以上である請求項１ないし５のいずれか１項に記載の合成繊維補強剤。
【請求項７】
請求項１ないし６のいずれか１項に記載の合成繊維補強剤を、合成繊維製品の表面に対して噴霧した後に、乾燥することを特徴とする合成繊維製品の補強方法。
【発明の詳細な説明】
【技術分野】
【０００１】
本発明は、合成繊維補強剤および合成繊維製品の補強方法に関するものである。
【背景技術】
【０００２】
従来より、ポリエステル系、ポリアクリロニトリル系、ポリアミド系、ポリ塩化ビニル系、ポリウレタン系、ポリオレフィン系、ポリフルオロエチレン系等の高分子材料で構成された合成繊維を用いた製品（合成繊維製品）として、例えば、ストッキング素材のパンティストッキング、ソックス、インナーウエア等が開発されている。
【０００３】
近年、合成繊維の強度が向上している反面、使用感の向上のために比較的厚さの薄い製品も多数開発されており、伝線等の発生を十分に防止することができる製品はいまだ開発されていない。
【０００４】
合成繊維を用いた製品の強度を向上させる目的で、ショ糖脂肪酸エステル等の材料を含む合成繊維補強剤を合成繊維製品に付与して伝線等を防止する試みが行われている（例えば、特許文献１参照）。
【０００５】
しかしながら、従来の合成繊維補強剤では、合成繊維製品の伝線を十分に防止することができず、合成繊維の強度を十分に向上させるに至っていない。また、合成繊維補強剤を使用した後の合成繊維製品にごわつきが生じるといった問題もあった。
【先行技術文献】
【特許文献】
【０００６】
【特許文献１】特開２００６−１１８０９４号公報
【発明の概要】
【発明が解決しようとする課題】
【０００７】
本発明の目的は、合成繊維製品の強度を向上させ、伝線を防止することができ、補強後の使用感にも優れた合成繊維補強剤および合成繊維製品の補強方法を提供することにある。
【課題を解決するための手段】
【０００８】
このような目的は、下記（１）〜（７）の本発明により達成される。
【０００９】
（１）  ポリウレタン系樹脂と、アクリル系樹脂と、溶剤と、を含み、
前記ポリウレタン系樹脂の配合量が、０．０５０質量％以上１０．０質量％以下、
前記アクリル系樹脂の配合量が、０．００５０質量％以上５．０質量％以下、
前記溶剤の配合量が、８５．０質量％以上９９．９４５質量％以下であり、
前記溶剤は、エタノールであることを特徴とする合成繊維補強剤。
【００１１】
（２）  前記ポリウレタン系樹脂の配合量をＡ［質量％］、前記アクリル系樹脂の配合量をＢ［質量％］としたとき、０．０１≦Ａ／Ｂ≦２０００の関係を満足する上記（１）に記載の合成繊維補強剤。
【００１２】
（３）  前記ポリウレタン系樹脂の重量平均分子量は、２０，０００以上５０，０００以下である上記（１）または（２）に記載の合成繊維補強剤。
【００１３】
（４）  前記アクリル系樹脂の重量平均分子量は、４５，０００以上７５，０００以下である上記（１）ないし（３）のいずれかに記載の合成繊維補強剤。
【００１４】
（５）  前記ポリウレタン系樹脂の中和度は、９０％以上である上記（１）ないし（４）のいずれかに記載の合成繊維補強剤。
【００１５】
（６）  前記アクリル系樹脂の中和度は、９０％以上である上記（１）ないし（５）のいずれかに記載の合成繊維補強剤。
【００１６】
上記（１）ないし（６）のいずれかに記載の合成繊維補強剤を、合成繊維製品の表面に対して噴霧した後に、乾燥することを特徴とする合成繊維製品の補強方法。
【発明の効果】
【００１７】
本発明によれば、合成繊維製品の強度を向上させ、伝線を防止することができ、補強後の使用感にも優れた合成繊維補強剤および合成繊維製品の補強方法を提供することができる。
【発明を実施するための形態】
【００１８】
以下、本発明の合成繊維補強剤および合成繊維製品の補強方法の好適な実施形態について詳細に説明する。
【００１９】
本発明において、合成繊維製品とは、ポリエステル系、ポリアクリロニトリル系、ポリアミド系、ポリ塩化ビニル系、ポリウレタン系、ポリオレフィン系、ポリフルオロエチレン系等の高分子材料で構成された合成繊維を用いた製品を指す。
【００２０】
［合成繊維補強剤］
本発明の合成繊維補強剤は、ポリウレタン系樹脂と、アクリル系樹脂と、溶剤と、を含む点に特徴を有している。また、本発明の合成繊維補強剤は、ポリウレタン系樹脂の配合量が、０．０５０質量％以上１０．０質量％以下、アクリル系樹脂の配合量が、０．００５０質量％以上５．０質量％以下、溶剤の配合量が、８５．０質量％以上９９．９４５質量％以下である点に特徴を有している。
【００２１】
このような特徴を有することにより、当該合成繊維補強剤を合成繊維製品に付与することで、合成繊維製品の強度を向上させることができる。その結果、合成繊維製品の伝線を効果的に防止することができる。また、補強後の合成繊維製品のごわつきの発生を抑制し、良好な使用感を得ることができる。
【００２２】
（ポリウレタン系樹脂）
本発明の合成繊維補強剤は、ポリウレタン系樹脂を０．０５０質量％以上１０．０質量％以下含有するものである。なお、本発明の合成繊維補強剤は、ポリウレタン系樹脂を０．０５０質量％以上１０．０質量％以下含有するが、０．３質量％以上５．０質量％以下含有するのがより好ましい。
【００２３】
ポリウレタン系樹脂としては、特に限定されず、例えば、ポリオールとイソシアネート化合物を含有する組成物を硬化させて得られるポリウレタン系樹脂を用いることができる。
【００２４】
ポリオールとしては、例えば、ポリエステルポリオール、ポリエーテルポリオール、ポリカプロラクトンポリオール、ポリカーボネートポリオール、ひまし油系ポリオール等が挙げられる。
【００２５】
ポリエステルポリオールとしては、例えば、ポリオール成分と酸成分とのエステル化反応によって得ることができる。
【００２６】
ポリオール成分としては、例えば、エチレングリコール、ジエチレングリコール、１，３−ブタンジオール、１，４−ブタンジオール、ネオペンチルグリコール、３−メチル−１，５−ペンタンジオール、２−ブチル−２−エチル−１，３−プロパンジオール、２，４−ジエチル−１，５−ペンタンジオール、１，２−ヘキサンジオール、１，６−ヘキサンジオール、１，８−オクタンジオール、１，９−ノナンジオール、２−メチル−１，８−オクタンジオール、１，８−デカンジオール、オクタデカンジオール、グリセリン、トリメチロールプロパン、ペンタエリスリトール、ヘキサントリオール、ポリプロピレングリコール等が挙げられる。酸成分としては、例えば、コハク酸、メチルコハク酸、アジピン酸、ピメリック酸、アゼライン酸、セバシン酸、１，１２−ドデカン二酸、１，１４−テトラデカン二酸、ダイマー酸、２−メチル−１，４−シクロヘキサンジカルボン酸、２−エチル−１，４−シクロヘキサンジカルボン酸、テレフタル酸、イソフタル酸、フタル酸、イソフタル酸、テレフタル酸、１，４−ナフタレンジカルボン酸、４，４’−ビフェエルジカルボン酸、これらの酸無水物等が挙げられる。
【００２７】
ポリエーテルポリオールとしては、例えば、ポリエチレングリコール、ポリプロピレングリコール、ポリテトラメチレングリコール等が挙げられる。
【００２８】
ポリカプロラクトンポリオールとしては、例えば、カプロラクトン系ポリエステルジオール等が挙げられる。
【００２９】
ポリカーボネートポリオールとしては、例えば、上述したポリオール成分とホスゲンとを重縮合反応させて得られるポリカーボネートポリオール；上述したポリオール成分と、炭酸ジメチル、炭酸ジエチル、炭酸ジプロビル、炭酸ジイソプロピル、炭酸ジブチル、エチルブチル炭酸、エチレンカーボネート、プロピレンカーボネート、炭酸ジフェニル、炭酸ジベンジル等の炭酸ジエステル類とをエステル交換縮合させて得られるポリカーボネートポリオール；上述したポリオール成分を２種以上併用して得られる共重合ポリカーボネートポリオール；上述した各種ポリカーボネートポリオールとカルボキシル基含有化合物とをエステル化反応させて得られるポリカーボネートポリオール；上述した各種ポリカーボネートポリオールとヒドロキシル基含有化合物とをエーテル化反応させて得られるポリカーボネートポリオール；上述した各種ポリカーボネートポリオールとエステル化合物とをエステル交換反応させて得られるポリカーボネートポリオール；上述した各種ポリカーボネートポリオールとヒドロキシル基含有化合物とをエステル交換反応させて得られるポリカーボネートポリオール；上述した各種ポリカーボネートポリオールとジカルボン酸化合物とを重縮合反応させて得られるポリエステル系ポリカーボネートポリオール；上述した各種ポリカーボネートポリオールとアルキレンオキサイドとを共重合させて得られる共重合ポリエーテル系ポリカーボネートポリオール；等が挙げられる。
【００３０】
ひまし油系ポリオールとしては、例えば、ひまし油脂肪酸とポリオール成分とを反応させて得られるひまし油系ポリオールが挙げられる。
【００３１】
イソシアネート化合物としては、例えば、多官能脂肪族系イソシアネート化合物、多官能脂環族系イソシアネート、多官能芳香族系イソシアネート化合物等が挙げられる。
多官能脂肪族系イソシアネート化合物としては、例えば、トリメチレンジイソシアネート、テトラメチレンジイソシアネート、ヘキサメチレンジイソシアネート、ペンタメチレンジイソシアネート、１，２−プロピレンジイソシアネート、１，３−ブチレンジイソシアネート、ドデカメチレンジイソシアネート、２，４，４−トリメチルヘキサメチレンジイソシアネート等が挙げられる。
【００３２】
多官能脂環族系イソシアネート化合物としては、例えば、１，３−シクロペンテンジイソシアネート、１，３−シクロへキサンジイソシアネート、１，４−シクロヘキサンジイソシアネート、イソホロンジイソシアネート、水素添加ジフェニルメタンジイソシアネート、水素添加キシリレンジイソシアネート、水素添加トリレンジイソシアネート、水素添加テトラメチルキシリレンジイソシアネート等が挙げられる。
【００３３】
多官能芳香族系ジイソシアネート化合物としては、例えば、フェニレンジイソシアネート、２，４−トリレンジイソソアネート、２，６−トリレンジイソシアネート、２，２’一ジフェニルメタンジイソシアネート、４，４’−ジフェニルメタンジイソシアネート、４，４’−トルイジンジイソシアネート、４，４’−ジフェニルエーテルジイソシアネート、４，４’−ジフェニルジイソシアネート、１，５−ナフタレンジイソシアネート、キシリレンジイソシアネート等が挙げられる。
【００３４】
上述したポリウレタン系樹脂の重量平均分子量は、２０，０００以上５０，０００以下であるのが好ましい。これにより、合成繊維製品の伸縮性を損なわずに、合成繊維製品の強度をさらに向上させることができる。また、補強後の合成繊維製品のごわつきをより効果的に抑制することができる。
【００３５】
また、ポリウレタン系樹脂の中和度は、９０％以上であるのが好ましく、９９％以上であるのがより好ましい。これにより、合成繊維製品の表面への影響をより小さいものとしつつ、合成繊維製品の強度をさらに向上させることができる。
【００３６】
（アクリル系樹脂）
本発明の合成繊維補強剤は、アクリル系樹脂を０．００５０質量％以上５．０質量％以下含有するものである。なお、本発明の合成繊維補強剤は、アクリル系樹脂を０．００５０質量％以上５．０質量％以下含有するが、０．０３質量％以上２．０質量％以下含有するのがより好ましい。
【００３７】
上述したポリウレタン系樹脂の配合量をＡ［質量％］、アクリル系樹脂の配合量をＢ［質量％］としたとき、０．０１≦Ａ／Ｂ≦２０００の関係を満足するのが好ましく、０．５≦Ａ／Ｂ≦１００の関係を満足するのがより好ましい。このような関係を満足することにより、合成繊維製品の強度をさらに向上させることができる。その結果、合成繊維製品の伝線をさらに効果的に防止することができる。また、補強後の合成繊維製品のごわつきをより効果的に抑制することができる。
【００３８】
アクリル系樹脂としては、特に限定されず、例えば、アクリル酸、アクリル酸メチル、アクリル酸エチル、アクリル酸−ｎ−ブチル、アクリル酸−ｔ−ブチル、アクリル酸−２−エチルヘキシル、アクリル酸−２−ジメチルアミノエチル、アクリル酸−２−ヒドロキシエチル、メタクリル酸、メタクリル酸メチル、メタクリル酸エチル、メタクリル酸−ｎ−ブチル、メタクリル酸−ｔ−ブチル、メタクリル酸−２−エチルヘキシル、メタクリル酸−２−ジメチルアミノエチル、メタクリル酸−２−ヒドロキシエチル等の各種アクリル酸、アクリル酸エステル、メタクリル酸、メタクリル酸エステル単量体等の単重合体または共重合体等が挙げられる。
【００３９】
上述したアクリル系樹脂の重量平均分子量は、４５，０００以上７５，０００以下であるのが好ましい。これにより、合成繊維製品の伸縮性を損なわずに、合成繊維製品の強度をさらに向上させることができる。また、補強後の合成繊維製品のごわつきをより効果的に抑制することができる。
【００４０】
また、アクリル系樹脂の中和度は、９０％以上であるのが好ましく、９９％以上であるのがより好ましい。これにより、合成繊維製品の表面への影響をより小さいものとしつつ、合成繊維製品の強度をさらに向上させることができる。
【００４１】
（溶剤）
本発明の合成繊維補強剤は、溶剤を８５．０質量％以上９９．９４５質量％以下含有するものである。なお、本発明の合成繊維補強剤は、溶剤を８５．０質量％以上９９．９４５質量％以下含有するが、９２．５質量％以上９９．８質量％以下含有するのがより好ましい。
【００４２】
溶剤としては、特に限定されず、例えば、水、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル等のアルコール類またはグリコール類、Ｎ，Ｎ−ジメチルホルムアミド、Ｎ，Ｎ−ジメチルアセトアミド、２−ピロリドン、Ｎ−メチル−２−ピロリドン、２−オキサゾリドン、１，３−ジメチル−２−イミダゾリジノン、ジメチルスルホキシド、スルホランおよび１，１，３，３−テトラメチル尿素等が挙げられ、これらのうち、１種または２種以上を組み合わせて用いることができる。
【００４３】
上述した中でも、取り扱いやすさやコストの観点から、溶剤としてエタノールを用いるのが好ましい。
【００４４】
（その他の成分）
本発明の合成繊維補強剤は、必要に応じて、紫外線吸収剤、酸化防止剤、光安定剤等の安定剤、触媒、着色剤、難燃剤、帯電防止剤、界面活性剤、シランカップリング剤等の添加剤を添加してもよい。
【００４５】
［合成繊維製品の補強方法］
本発明の合成繊維製品の補強方法は、上述した本発明の合成繊維補強剤を、合成繊維製品の表面に対して噴霧した後に乾燥する。これにより、合成繊維製品を容易に補強することができる。
【００４６】
具体的には、まず、上述した合成繊維補強剤を封入したスプレー容器を用意する。
次に、当該スプレー容器で、合成繊維製品の表面に合成繊維補強剤を噴霧する。
その後、自然乾燥や送風乾燥等を行い、溶剤を除去する。
これにより、合成繊維製品の表面の一部または全体にポリウレタン系樹脂とアクリル系樹脂との薄膜が形成される。その結果、合成繊維製品の強度が向上する。
【００４７】
以上、本発明の合成繊維補強剤および合成繊維製品の補強方法について説明したが、本発明はこれに限定されない。
【実施例】
【００４８】
次に、本発明の具体的実施例について説明する。
［１］合成繊維補強剤の製造
（実施例１〜６、比較例１〜３）
表１に示す処方（単位：質量％）に従って、各成分を溶剤に分散・溶解させ、各実施例および各比較例の合成繊維補強剤を製造した。
【００４９】
（比較例４）
ショ糖：１５質量部、リンゴ酸ナトリウム：１質量部、重曹：３質量部、水：８１質量部を混合し、合成繊維補強剤を製造した。
【００５０】
各実施例および比較例１〜３の配合成分、配合量等を表１に示す。なお、ポリウレタン系樹脂として、重量平均分子量：２０，０００以上５０，０００以下、中和度：１００％のものを用いた。また、アクリル系樹脂として、重量平均分子量：４５，０００以上７５，０００以下、中和度：１００％のものを用いた。
【００５１】
【表１】
0006791481.tif 000002
【００５２】
［２］評価
［２−１］伝線予防効果の評価１
パンティストッキングのふくらはぎ部分に１０ｃｍ×１５ｃｍの台紙を入れ、台紙中央部分の繊維の目を切り、穴を開けた。ここに各実施例および各比較例の合成繊維補強剤を噴霧し、乾燥させた。
【００５３】
その後、引張り試験機（ＲＴＦ−１２５０  ＴＥＮＳＩＬＯＮ）にて２００ｍｍ／ｍｉｎの速度で引張り、伝線が生じたときの荷重（Ｎ）を測定することで、伝線の予防効果を下記の基準に従って評価した。
【００５４】
Ａ  ：伝線予防効果が非常にある（伝線が生じたときの荷重が８．５Ｎ以上）。
Ｂ  ：伝線予防効果がある（伝線が生じたときの荷重が７．５Ｎ以上８．５Ｎよりも小さい）。
Ｃ  ：伝線予防効果がややある（伝線が生じたときの荷重が５．５Ｎ以上７．５Ｎよりも小さい）。
Ｄ  ：伝線予防効果がない（伝線が生じたときの荷重が５．５Ｎよりも小さい）。
【００５５】
［２−２］使用感の評価
パンティストッキングの全面に、各実施例および各比較例の合成繊維補強剤を噴霧した後、乾燥させた。
その後、パンティストッキングを使用し、以下の基準に従って使用感を評価した。
【００５６】
Ａ  ：ごわつきが全くなく、使用感が非常に良い。
Ｂ  ：若干のごわつきはあるが使用感は良い。
Ｃ  ：ごわつきはあるが使用上問題ない。
Ｄ  ：ごわつきがひどく、使用感が悪い。
【００５７】
［２−３］ストッキングへのシミ発生の評価
パンティストッキングの一部に、各実施例および各比較例の合成繊維補強剤を噴霧した後、乾燥させた。
その後、噴霧乾燥した部分を目視で観測し、以下の基準に従って評価した。
【００５８】
Ａ  ：シミが全く認められない。
Ｂ  ：若干のシミは認められるが、使用上問題ない。
Ｃ  ：シミが顕著に認められる。
【００５９】
［２−４］伝線予防効果の評価２
被験者５名にパンティストッキングを着用してもらい、左右膝上１０ｃｍのところでパンティストッキングの繊維の目を切り約０．５ｃｍの穴をあけた。
【００６０】
右足側のパンティストッキングには実施例１の合成繊維補強剤を塗布し、左足側のパンティストッキングは未塗布とした。
その後、通常生活を行ってもらい、３時間後の伝線の長さを測定し、塗布部位と未塗布部位の伝線の長さの差を計算し、以下の基準に従って伝線予防効果を評価した。
【００６１】
Ａ  ：伝線の長さの差が１０ｃｍ以上。
Ｂ  ：伝線の長さの差が１．０ｃｍ以上１０ｃｍ未満。
Ｃ  ：伝線の長さの差が０．１ｃｍ以上１．０ｃｍ未満。
Ｄ  ：伝線の長さの差が０．１ｃｍよりも小さい。
【００６２】
これらの結果を表２、表３に示した。
【表２】
0006791481.tif 000003
【表３】
0006791481.tif 000004
【００６３】
［３］まとめ
表２、表３から解るように、本発明の合成繊維補強剤では、伝線の発生を予防する効果および使用感に優れていた。これに対して比較例の合成繊維補強剤では、十分な結果が得られなかった。